【手続補正書】
【提出日】平成16年2月23日(2004.2.23)
【手続補正１】
【補正対象書類名】明細書
【補正対象項目名】特許請求の範囲
【補正方法】変更
【補正の内容】
【特許請求の範囲】
【請求項１】
下記式（１）で表されるモノアゾ含金染料及び下記式（２）で表されるモノアゾ含金染料を含有してなるレーザー光透過性着色樹脂組成物用黒色着色剤により熱可塑性樹脂が着色されてなり、前記何れのモノアゾ含金染料においても、波長１０５０ｎｍのレーザー光の透過率が７０乃至１００％であるレーザー光透過性着色樹脂組成物。
【化１】
2002228831.tif 000001
2002228831.tif 000002
［式（１）中、
Ｒ１及びＲ３は、互いに独立的に、Ｃｌ、ＳＯ２Ｒ５、又は
【化２】
2002228831.tif 000003
を示し、
前記Ｒ５は直鎖又は分岐鎖のアルキル基を示し、
前記Ｒ６及びＲ７は、互いに独立的に、水素、又は直鎖若しくは分岐鎖のアルキル基を示し、
Ｒ２及びＲ４は、互いに独立的に、水素、直鎖若しくは分岐鎖のアルキル基、直鎖若しくは分岐鎖のアルケニル基、スルホンアミド基、カルボキシル基、メシル基、ヒドロキシ基、アルコキシ基、アセチルアミノ基、ベンゾイルアミノ基、ハロゲン、又は−ＣＯＮＨ−Ｒ８を示し、
前記Ｒ８は、置換若しくは非置換の直鎖若しくは分岐鎖のアルキル基、又は置換若しくは非置換のアリール基を示し、
Ｌ１及びＬ３は、互いに独立的に、Ｏ又はＣＯＯを示し、
Ｌ２及びＬ４はＯを示し、
（Ａ１）ｐ＋は、水素イオン、アルカリ金属に起因するカチオン、アンモニウムイオン、有機アミンに基づくカチオン、又は第４級有機アンモニウムイオンを示し、
Ｍ１は２乃至４価の金属を示し、
Ｋ１は、０、１、又は２を示し、
ｍ１は、０、１、又は２を示し、
ｐは１又は２を示し、
ｘ１は１又は２を示す。］
【化３】
2002228831.tif 000004
2002228831.tif 000005
［式（２）中、Ｒ９及びＲ１０は、互いに独立的に、水素、Ｃｌ、ＳＯ２Ｒ１１、又は
【化４】
2002228831.tif 000006
を示し、
前記Ｒ１１は直鎖又は分岐鎖のアルキル基を示し、
前記Ｒ１２及びＲ１３は、互いに独立的に、水素、又は直鎖若しくは分岐鎖のアルキル基を示し、
Ｌ５及びＬ７は、互いに独立的に、Ｏ又はＣＯＯを示し、
Ｌ６及びＬ８はＯを示し、
（Ａ２）ｑ＋は、水素イオン、アルカリ金属に起因するカチオン、アンモニウムイオン、有機アミンに基づくカチオン、又は第４級有機アンモニウムイオンを示し、
Ｍ２は２乃至４価の金属を示し、
Ｋ２は、０、１、又は２を示し、
ｍ２は、０、１、又は２を示し、
ｑは１又は２を示し、
ｘ２は１又は２を示し、
Ｂ１及びＢ２は、互いに独立的に、
【化５】
2002228831.tif 000007
2002228831.tif 000008
又は
【化６】
2002228831.tif 000009
2002228831.tif 000010
を示し、
前記Ｒ１４及びＲ１６は、互いに独立的に、水素、Ｃｌ、ＳＯ２Ｒ１８、又は
【化７】
2002228831.tif 000011
を示し、
前記Ｒ１８は直鎖又は分岐鎖のアルキル基を示し、
前記Ｒ１９及びＲ２０は、互いに独立的に、水素、又は直鎖若しくは分岐鎖のアルキル基を示し、
前記Ｒ１５及びＲ１７は、互いに独立的に、水素、直鎖若しくは分岐鎖のアルキル基、カルボキシル基、ヒドロキシ基、アルコキシ基、アミノ基、又はハロゲンを示す。］
【請求項２】
上記式（２）で表されるモノアゾ含金染料の色相が黄色である請求項１記載のレーザー光透過性着色樹脂組成物。
【請求項３】
下記式（１）で表されるモノアゾ含金染料及び下記式（５）で表されるペリノン系染顔料を含有してなるレーザー光透過性着色樹脂組成物用黒色着色剤により熱可塑性樹脂が着色されてなり、前記モノアゾ含金染料における波長１０５０ｎｍのレーザー光の透過率が７０乃至１００％であるレーザー光透過性着色樹脂組成物。
【化８０】
2002228831.tif 000012
2002228831.tif 000013
［式（１）中、
Ｒ１及びＲ３は、互いに独立的に、Ｃｌ、ＳＯ２Ｒ５、又は
【化８１】
2002228831.tif 000014
を示し、
前記Ｒ５は直鎖又は分岐鎖のアルキル基を示し、
前記Ｒ６及びＲ７は、互いに独立的に、水素、又は直鎖若しくは分岐鎖のアルキル基を示し、
Ｒ２及びＲ４は、互いに独立的に、水素、直鎖若しくは分岐鎖のアルキル基、直鎖若しくは分岐鎖のアルケニル基、スルホンアミド基、カルボキシル基、メシル基、ヒドロキシ基、アルコキシ基、アセチルアミノ基、ベンゾイルアミノ基、ハロゲン、又は−ＣＯＮＨ−Ｒ８を示し、
前記Ｒ８は、置換若しくは非置換の直鎖若しくは分岐鎖のアルキル基、又は置換若しくは非置換のアリール基を示し、
Ｌ１及びＬ３は、互いに独立的に、Ｏ又はＣＯＯを示し、
Ｌ２及びＬ４はＯを示し、
（Ａ１）ｐ＋は、水素イオン、アルカリ金属に起因するカチオン、アンモニウムイオン、有機アミンに基づくカチオン、又は第４級有機アンモニウムイオンを示し、
Ｍ１は２乃至４価の金属を示し、
Ｋ１は、０、１、又は２を示し、
ｍ１は、０、１、又は２を示し、
ｐは１又は２を示し、
ｘ１は１又は２を示す。］
【化８】
2002228831.tif 000015
2002228831.tif 000016
［式（５）中、
ｍ３は１又は２を示し、
Ａ及びＢは、互いに独立的に、次式（５−ａ）乃至（５−ｃ）の何れかを示し、
【化９】
2002228831.tif 000017
2002228831.tif 000018
【化１０】
2002228831.tif 000019
2002228831.tif 000020
【化１１】
2002228831.tif 000021
2002228831.tif 000022
式（５−ａ）乃至（５−ｃ）中、Ｒ２９乃至Ｒ４４は、互いに独立的に、水素、ハロゲン、アルキル基、アルコキシ基、アラルキル基、又はアリール基を示す。］
【請求項４】
上記式（５）で表されるペリノン系染顔料の色相が赤色である請求項３記載のレーザー光透過性着色樹脂組成物。
【請求項５】
下記式（１）で表されるモノアゾ含金染料及び下記式（６）で表されるアントラピリドン系造塩染料を含有してなるレーザー光透過性着色樹脂組成物用黒色着色剤により熱可塑性樹脂が着色されてなり、前記モノアゾ含金染料における波長１０５０ｎｍのレーザー光の透過率が７０乃至１００％であるレーザー光透過性着色樹脂組成物。
【化８２】
2002228831.tif 000023
2002228831.tif 000024
［式（１）中、
Ｒ１及びＲ３は、互いに独立的に、Ｃｌ、ＳＯ２Ｒ５、又は
【化８３】
2002228831.tif 000025
を示し、
前記Ｒ５は直鎖又は分岐鎖のアルキル基を示し、
前記Ｒ６及びＲ７は、互いに独立的に、水素、又は直鎖若しくは分岐鎖のアルキル基を示し、
Ｒ２及びＲ４は、互いに独立的に、水素、直鎖若しくは分岐鎖のアルキル基、直鎖若しくは分岐鎖のアルケニル基、スルホンアミド基、カルボキシル基、メシル基、ヒドロキシ基、アルコキシ基、アセチルアミノ基、ベンゾイルアミノ基、ハロゲン、又は−ＣＯＮＨ−Ｒ８を示し、
前記Ｒ８は、置換若しくは非置換の直鎖若しくは分岐鎖のアルキル基、又は置換若しくは非置換のアリール基を示し、
Ｌ１及びＬ３は、互いに独立的に、Ｏ又はＣＯＯを示し、
Ｌ２及びＬ４はＯを示し、
（Ａ１）ｐ＋は、水素イオン、アルカリ金属に起因するカチオン、アンモニウムイオン、有機アミンに基づくカチオン、又は第４級有機アンモニウムイオンを示し、
Ｍ１は２乃至４価の金属を示し、
Ｋ１は、０、１、又は２を示し、
ｍ１は、０、１、又は２を示し、
ｐは１又は２を示し、
ｘ１は１又は２を示す。］
【化８４】
2002228831.tif 000026
2002228831.tif 000027
［式（６）中、
Ｒ４５は、水素、アルキル基、アリール基、アルコキシ基、アミノ基、水酸基、又はハロゲンを示し、
Ｒ４６、Ｒ４７、Ｒ４８、及びＲ４９は、互いに独立的に、水素、アルキル基、アリール基、アルケニル基、アルコキシ基、アミノ基、水酸基、ハロゲン、アシル基、アシルオキシ基、アシルアミド基、アシル−Ｎ−アルキルアミド基、カルボキシル基、アルコキシルカルボニル基、シクロヘキシルアミド基、スルホン酸基、又は
【化８５】
2002228831.tif 000028
2002228831.tif 000029
を示し、Ｒ４６乃至Ｒ４９の少なくとも１つはスルホン酸基を示すものであり、
Ｙは、C-R５０又は Nを示し、
R５０ は、水素、アルキル基、アリール基、アルコキシ基、アミノ基、水酸基、ハロゲン、カルボキシル基、置換若しくは非置換のフェニル基、置換若しくは非置換のベンジル基、又は置換若しくは非置換のベンゾイル基を示し、
(G)S+は、脂肪族ジアミン誘導体、ロジンアミン誘導体、グアニジン誘導体、芳香族アミン誘導体、及び芳香族ジアミン誘導体からなる群から選ばれた少なくとも１つのアミンに起因するカチオン又は４級有機アンモニウムイオンを示し、
Ｓは１又は２を示し、
m4は１乃至４の整数を示し、
Ｋ4は１又は２を示し、
前記Ｚ は、O又はNHを示し、
前記Ｒ５１、Ｒ５２、及びＲ５３は、互いに独立的に、水素、アルキル基、アリール基、アルケニル基、アルコキシ基、アミノ基、水酸基、ハロゲン、アシル基、アシルオキシ基、アシルアミド基、アシル−Ｎ−アルキルアミド基、カルボキシル基、アルコキシルカルボニル基、シクロヘキシルアミド基、又はスルホン酸基を示す。］
【請求項６】
上記式（６）で表されるアントラピリドン系造塩染料の色相が赤色である請求項５記載のレーザー光透過性着色樹脂組成物。
【請求項７】
上記レーザー光透過性着色樹脂組成物の成形物のＯＤ値が２．５０以上である請求項１乃至６の何れかに記載のレーザー光透過性着色樹脂組成物
【請求項８】
繊維状補強材を含有する請求項１乃至７の何れかに記載のレーザー光透過性着色樹脂組成物。
【請求項９】
上記モノアゾ含金染料における波長９５０ｎｍのレーザー光の透過率であるＴ９５０ｎｍと波長１０５０ｎｍのレーザー光の透過率であるＴ１０５０ｎｍとの比であるＴ９５０ｎｍ／Ｔ１０５０ｎｍが、０．５乃至１．２である請求項１乃至８の何れかに記載のレーザー光透過性着色樹脂組成物用。
【請求項１０】
上記モノアゾ含金染料が、熱分析において２００℃と３００℃の間に発熱ピーク及び吸熱ピ−クの何れも示さない請求項１乃至９の何れかに記載のレーザー光透過性着色樹脂組成物用。
【請求項１１】
上記モノアゾ含金染料が、熱分析において３００℃以上の分解温度を示す請求項１乃至１０の何れかに記載のレーザー光透過性着色樹脂組成物用。
【請求項１２】
上記レーザー光透過性着色樹脂組成物用黒色着色剤が含有する無機塩が、その着色剤の２重量％以下である請求項１乃至１１の何れかに記載のレーザー光透過性着色樹脂組成物。
【請求項１３】
レーザー光透過性着色樹脂組成物用黒色着色剤により着色されてなる熱可塑性樹脂における波長１０５０ｎｍのレーザー光の透過率であるＴ着色樹脂と、非着色の前記と同一の熱可塑性樹脂における波長１０５０ｎｍのレーザー光の透過率であるＴ非着色樹脂との比であるＴ着色樹脂／Ｔ非着色樹脂が、０．８乃至１．２である請求項１乃至１２の何れかに記載のレーザー光透過性着色樹脂組成物。
【請求項１４】
波長９５０ｎｍのレーザー光の透過率であるＴ９５０ｎｍと波長１０５０ｎｍのレーザー光の透過率であるＴ１０５０ｎｍとの比であるＴ９５０ｎｍ／Ｔ１０５０ｎｍが、０．５乃至１．２である請求項１乃至１３の何れかに記載のレーザー光透過性着色樹脂組成物。
【請求項１５】
熱可塑性樹脂が、ポリプロピレン系樹脂、ポリエチレン系樹脂、ポリエステル系樹脂、ポリアミド系樹脂、及びポリカーボネート系樹脂からなる群から選ばれた少なくとも１つの樹脂である請求項１乃至１４の何れかに記載のレーザー光透過性着色樹脂組成物。
【請求項１６】
請求項１乃至１５の何れかに記載のレーザー光透過性着色樹脂組成物からなるレーザー光透過性カラーフィルター。
【請求項１７】
請求項１乃至１５の何れかに記載のレーザー光透過性着色樹脂組成物からなるレーザー光透過性カラーフィルム。